(57)【特許請求の範囲】
【請求項１】
基材上に、少なくとも、感熱転写性ビヒクルと着色剤とからなる感熱転写性インク層が設けられてなる感熱転写記録材料において、前記ビヒクルの７０重量％以上がエポキシ樹脂からなり、該エポキシ樹脂中にテトラ（ジメチルフェノール）エタンテトラグリシジルエーテルが５０重量％以上含有されていることを特徴とする感熱転写記録材料。
【請求項２】
感熱転写性インク層中における感熱転写性ビヒクルの含有率が４０〜９５重量％であることを特徴とする請求項１記載の感熱転写記録材料。
【発明の詳細な説明】
【０００１】
【発明の属する技術分野】
本発明は耐熱性、耐溶剤性、耐擦過性などの良好な印像を形成するための感熱転写記録材料に関する。
【０００２】
【従来の技術】
従来の感熱転写記録材料は一般に、基材上にワックスをビヒクルの主成分とする感熱転写性インクを塗布したものや、表面平滑性に劣る紙にも良好な品質の印像を形成するため、あるいは堅牢度の良好な印像を形成するために、樹脂をビヒクルの主成分とする感熱転写性インクを塗布したものである。
【０００３】
近年、製造工場における製造工程での部品、製品の管理、流通分野における商品管理、使用現場における物品管理などに使用されているバーコードなどを印字するのに、感熱転写記録材料を使用するバーコードプリンターやラベルプリンターが用いられるようになってきている。
【０００４】
このようなバーコードを付する物品などの中にはバーコードを付した後に高温に曝されるものがあり、たとえば、プリント配線板の製造工程では１８０℃程度、半導体の検査工程では２５０℃程度の加熱処理が施される。したがって、このような用途の印像には高度な耐熱性が要求される。また製造工場などにおける製品管理に使用するバーコードなどの場合、溶剤、油などに接触する機会が多いから、良好な耐溶剤性が要求され、また流通分野などで使用するバーコードなどの場合、擦り作用を受ける機会が多いから、良好な耐擦過性が要求される。
【０００５】
また、バーコードに限らず商業印刷分野では野外広告、選挙ポスター、一般ポスター、立看板、ステッカー、カタログ、パンフレット、カレンダー等、パッケージ分野では軽包装袋、食品、飲料、薬品、塗料等の容器ラベル、結束テープ等、衣料分野では品質表示ラベル、工程管理用ラベル、製品管理ラベル等の多品種少量生産のものには熱転写プリンターが用いられるようになってきており、これらにも同じく耐擦過性が要求されている。
【０００６】
しかしながら、従来の感熱転写記録材料には、転写性が優れ、かつ耐熱性、耐溶剤性、耐擦過性を共に満足する印像を形成し得るものはなかった。
【０００７】
すなわち、従来の、ワックスをビヒクルの主体とする感熱転写性インクを用いる感熱転写記録材料は、転写性は良好であるが、２５０℃程度の高温に曝されると分解され印像が崩れて読めなくなる場合があり、さらに耐溶剤性や耐擦過性も不充分である。またエチレン−酢酸ビニル共重合体などの樹脂をビヒクルの主体とするものは、耐熱性、耐溶剤性、耐擦過性は比較的優れているが、溶融粘度が高く転写性はワックス主体のものより劣る。またビスフェノールＡジグリシジルエーテルをビヒクルとする感熱転写性インクを用いる感熱転写記録材料が提案されている（特公昭６０−５９１５９号公報）が、このビスフェノールＡ型エポキシ樹脂はカーボンブラックなどの顔料の分散性が悪く、そのため転写性が劣り、鮮明な印像が得られない傾向がある。感熱転写記録方式において転写性が劣るのは致命的欠点である。
【０００８】
本出願人は、前記ビスフェノールＡジグリシジルエーテルにかえて、４官能型エポキシ樹脂であるテトラフェノールエタンテトラグリシジルエーテルをビヒクルの主成分とする感熱転写性インクを用いる感熱転写記録材料を提案している（特開平９−２００８１号公報）。しかしながら、このものは転写性は良好であるものの、より厳しい条件下での耐溶剤性が必らずしも充分でなかった。
【０００９】
【発明が解決しようとする課題】
本発明の目的は、前記の点に鑑みて、転写性が良好で、かつ耐熱性、耐溶剤性、耐擦過性が良好で、なかんづく厳しい条件下での耐溶剤性が良好である印像を形成しうる感熱転写記録材料を提供することにある。
【００１０】
【課題を解決するための手段】
本発明は、（１）基材上に、少なくとも、感熱転写性ビヒクルと着色剤とからなる感熱転写性インク層が設けられてなる感熱転写記録材料において、前記ビヒクルの７０重量％以上がエポキシ樹脂からなり、該エポキシ樹脂中にテトラ（ジメチルフェノール）エタンテトラグリシジルエーテルが５０重量％以上含有されていることを特徴とする感熱転写記録材料に関する。
【００１１】
さらに本発明は、（２）感熱転写性インク層中における感熱転写性ビヒクルの含有率が４０〜９５重量％であることを特徴とする前記（１）項記載の感熱転写記録材料に関する。
【００１２】
【発明の実施の形態】
本発明で使用するテトラ（ジメチルフェノール）エタンテトラグリシジルエーテル（以下、ＴＤＭＰＥＴＧＥと略称する場合もある）は４官能型エポキシ樹脂の１種である。本発明においては、次式（Ｉ）で示される、ベンゼン環上の２つのメチル基がグリシドオキシ基に関してオルト位に置換しているＴＤＭＰＥＴＧＥが好ましくは使用される。このものは通常約１００℃の軟化点を有する。
【００１３】
【化１】
0003729598.tif 000002
【００１４】
本発明によれば、基材上に、少なくとも、感熱転写性ビヒクルと着色剤とからなる感熱転写性インク層が設けられてなる感熱転写記録材料において、前記ビヒクルの７０重量％以上をエポキシ樹脂で構成し、該エポキシ樹脂中に前記ＴＰＤＭＥＴＧＥを５０重量％以上含有させることによって、転写性がすぐれ鮮明な印像が得られ、かつ得られた印像の耐熱性、耐溶剤性、耐擦過性が良好であり、とくにより厳しい条件下における耐溶剤性が良好である。
【００１５】
つぎに本発明を詳細に説明する。
【００１６】
本発明における感熱転写性インクは、感熱転写性ビヒクルと着色剤とからなり、該ビヒクルが、ＴＰＭＤＥＴＧＥを５０％（重量％、以下同様）以上、より好ましくは７０％以上含むエポキシ樹脂からなるものである。
【００１７】
本発明においては、ビヒクルのエポキシ樹脂成分全体をＴＰＤＭＥＴＧＥで構成してもよいが、必らずしもその必要はなく、ＴＰＤＭＥＴＧＥを５０％以上、なかんづく７０％以上含むエポキシ樹脂成分であれば、所期の効果が得られる。全エポキシ樹脂中のＴＰＤＭＥＴＧＥの含有量が前記範囲未満になると、耐溶剤性などの向上が充分でない傾向がある。
【００１８】
またＴＰＤＭＥＴＧＥを５０％以上含むエポキシ樹脂成分は、ビヒクル中で７０％以上、なかんづく８０％以上を占めるのが好ましい。エポキシ樹脂成分のビヒクル中における含有量が前記範囲未満では所期の効果が奏されがたくなる。
【００１９】
本発明においては、ＴＰＤＭＥＴＧＥ以外の他のエポキシ樹脂を併用することができる。本発明でＴＰＤＭＥＴＧＥと併用できるその他のエポキシ樹脂としては、たとえばつぎのものがあげられる。
【００２０】
（１）グリシジルエーテル型
ビスフェノールＡジグリシジルエーテル、ビスフェノールＦジグリシジルエーテル、臭素化ビスフェノールＡジグリシジルエーテル、臭素化ビスフェノールＦジグリシジルエーテル、水素添加ビスフェノールＡジグリシジルエーテル、ノボラックポリグリシジルエーテル、クレゾールノボラックポリグリシジルエーテル、グリセリントリグリシジルエーテル、ペンタエリスリトールジグリシジルエーテルなどがあげられる。
【００２１】
（２）グリシジルエーテル・エステル型
ｐ−オキシ安息香酸グリシジルエーテル・エステルなどがあげられる。
【００２２】
（３）グリシジルエステル型
フタル酸ジグリシジルエステル、テトラヒドロフタル酸ジグリシジルエステル、ヘキサヒドロフタル酸ジグリシジルエステル、ダイマー酸ジグリシジルエステルなどがあげられる。
【００２３】
（４）グリシジルアミン型
グリシジルアニリン、トリグリシジルイソシアヌレートなどがあげられる。
【００２４】
（５）線状脂肪族エポキシ型
エポキシ化ポリブタジエン、エポキシ化大豆油などがあげられる。
【００２５】
（６）脂環族エポキシ型
３，４−エポキシ−６−メチルシクロヘキシルメチルカルボキシレート、３，４−エポキシシクロヘキシルメチルカルボキシレートなどがあげられる。
【００２６】
前記その他のエポキシ樹脂は単独でまたは２種以上混合して使用できる。その他のエポキシ樹脂としては軟化温度が６０℃以上のものが好ましいが、他のエポキシ樹脂やＴＰＤＭＥＴＧＥと混合することでビヒクル全体の軟化温度が６０℃以上になるものであれば、液状のエポキシ樹脂も使用可能である。
【００２７】
前記ビヒクルには本発明の目的を損なわない範囲内でエポキシ樹脂以外の他の熱可塑性樹脂を配合してもよい。このような熱可塑性樹脂としては、たとえばエチレン−酢酸ビニル共重合樹脂、エチレン−アルキル（メタ）アクリレート共重合樹脂、フェノール樹脂、スチレン−アクリル共重合樹脂、ポリエステル樹脂、ポリアミド樹脂などがあげられる。前記他の熱可塑性樹脂はビヒクル全量の３０％以下、なかんづく１５％以下で使用するのが好ましい。
【００２８】
前記ビヒクルは感熱転写記録材料の保存安定性および転写性の点から軟化温度が６０〜１２０℃の範囲が好ましい。
【００２９】
前記ビヒクルの感熱転写性インク中における含有量は、転写性などの点から、４０〜９５％の範囲が適当である。
【００３０】
本発明に用いる着色剤としては、カーボンブラックをはじめ、アゾ系顔料（不溶性アゾ、アゾレーキ、縮合アゾ顔料）、フタロシアニン系顔料、ニトロ系顔料、ニトロソ系顔料、アントラキノン系顔料、ニグロシン系顔料、キナクリドン系顔料、ペリレン系顔料、イソインドリノン系顔料、ジオキサジン系顔料、チタンホワイト、炭酸カルシウム、硫酸バリウムなど各種有機、無機の顔料や染料が使用できる。着色剤のインク層中における含有量は５〜６０重量％の範囲が適当である。
【００３１】
減法混色を利用して多色またはフルカラーの印像を形成する場合には、イエロー、マゼンタ、シアンの顔料、および要すればブラックの着色剤が使用される。イエロー、マゼンタ、シアンの着色剤としては透明性のものが好ましく用いられる。ブラックの着色剤は不透明性のものであってもよい。ここで、透明性顔料とは、透明なビヒクル中に分散させたとき、透明に着色されたインクを与える顔料をいう。
【００３２】
イエローの着色剤としては、たとえばナフトールエローＳ、ハンザエロー５Ｇ、ハンザエロー３Ｇ、ハンザエローＧ、ハンザエローＧＲ、ハンザエローＡ、ハンザエローＲＮ、ハンザエローＲ、ベンジジンエロー、ベンジジンエローＧ、ベンジジンエローＧＲ、パーマネントエローＮＣＧ、キノリンエローレーキなどの有機顔料やオーラミンなどの染料が使用できる。
【００３３】
マゼンタの着色剤としては、たとえばパーマネントレッド４Ｒ、ブリリアントファストスカーレット、ブリリアントカーミンＢＳ、パーマネントカーミンＦＢ、リソールレッド、パーマネントレッドＦ５Ｒ、ブリリアントカーミン６Ｂ、ピグメントスカーレット３Ｂ、ローダミンレーキＢ、ローダミンレーキＹ、アリザリンレーキ、キナクリドンレッドなどの有機顔料やローダミンなどの染料が使用できる。
【００３４】
シアンの着色剤としては、たとえばビクトリアブルーレーキ、無金属フタロシニアニンブルー、フタロシニアニンブルー、フアストスカイブルーなどの有機顔料やビクトリアブルーなどの染料が使用できる。
【００３５】
ブラックの着色剤としては、たとえばカーボンブラックなどの無機顔料、アニリンブラックなどの有機顔料やニグロシンなどの染料が使用できる。
【００３６】
各着色インク層中における着色剤の含有量は通常５〜６０％程度が適当である。
【００３７】
本発明における感熱転写性インク層には前記成分の他に、分散剤などを適宜配合することができる。
【００３８】
本発明における感熱転写性インク層は、前記ビヒクル成分を溶剤に溶解し、さらに顔料、その他の添加剤を溶解、分散させて塗工液を調製し、この塗工液を基材上に塗布し、乾燥することによって形成できる。
【００３９】
本発明における感熱転写性インク層の塗布量（固形分換算、以下同様）は、通常０．０２〜５ｇ／ｍ2、より好ましくは０．５〜３ｇ／ｍ2が適当である。
【００４０】
前記基材としては、ポリエチレンテレフタレートフィルム、ポリブチレンテレフタレートフィルム、ポリエチレンナフタレートフィルム、ポリアリレートフィルムなどのポリエステルフィルム、ポリカーボネートフィルム、ポリアミドフィルム、アラミドフィルム、ポリエーテルスルホンフィルム、ポリスルホンフィルム、ポリフェニレンスルフィドフィルム、ポリエーテルエーテルケトンフィルム、ポリエーテルイミドフィルム、変性ポリフェニレンエーテルフィルム、ポリアセタールフィルム、その他この種のインクリボンの基材用フィルムとして一般に使用されている各種のプラスチックフィルムが使用できる。またコンデンサーペーパーのような高密度の薄い紙も使用できる。基材の厚さは通常１〜１０μｍ程度であり、熱拡散を小さくして解像度を高めうる点からは１〜６μｍの範囲が好ましい。
【００４１】
本発明の感熱転写記録材料をサーマルヘッドを備えた熱転写プリンターで使用する場合は、基材の背面（サーマルヘッドに摺接する側の面）にシリコーン樹脂、フッ素樹脂、ニトロセルロース樹脂、あるいはこれらによって変性された、たとえばシリコーン変性ウレタン樹脂、シリコーン変性アクリル樹脂など各種の耐熱性樹脂、あるいはこれら耐熱性樹脂に滑剤を混合したものなどからなる、従来から知られているスティック防止層を設けるのが好ましい。
【００４２】
本発明においては、基材と感熱転写性インク層との間に離型層を設けることができる。離型層としては、針入度が１以下のワックス層が好ましい。かかる構造の感熱転写記録材料を用いて得られた印像では、印像の表面が針入度１以下の硬い無着色のワックス層で覆われることになり、該ワックス層の表面の潤滑性と保護効果により、耐擦過性がより一層向上される。該ワックス層の針入度が１より大きいとかえって耐擦過性などがわるくなる傾向がある。
【００４３】
前記ワックスとしては、カルナバワックス、ポリエチレンワックスなどの１種または２種以上からなる混合物があげられる。
【００４４】
前記離型層はワックスの溶剤溶液、溶剤分散液または水性エマルジョンを基材上に塗布し、乾燥することにより形成することができる。またホットメルトコーティング法により形成することができる。
【００４５】
前記離型層の塗布量は、通常０．０１〜２．０ｇ／ｍ2、より好ましくは０．１〜１．０ｇ／ｍ2が適当である。離型層の塗布量が前記範囲未満では所期の効果が奏されにくい傾向があり、一方前記範囲より多いと転写性が悪くなる場合がある。
【００４６】
本発明の感熱転写記録材料には、単色の印像を形成するための感熱転写記録材料と減法混色を利用して多色またはフルカラーの印像を形成するためのカラー用感熱転写記録材料が含まれる。
【００４７】
単色の印像を形成するための感熱転写記録材料は、基材上に単色の感熱転写性インク層を設けたものである。感熱転写性インク層の色としては、黒、赤、青、緑、イエロー、マゼンタ、シアンなどがあげられる。
【００４８】
多色またはフルカラーの印像を形成するためのカラー感熱転写記録材料の一つの実施態様のものは、単一の基材上に、イエローの感熱転写性インク層、マゼンタの感熱転写性インク層およびシアンの感熱転写性インク層、ならびに要すればブラックの感熱転写性インク層を並べて配置したものである。前記各色のインク層の配置方法としては種々の態様があげられ、プリンターの種類に応じて適宜選択される。前記実施態様の感熱転写記録材料の一実施例においては、単一の基材上に、一定の大きさを有するイエローの感熱転写性インク層、マゼンタの感熱転写性インク層およびシアンの感熱転写性インク層が、それらの一定順序の並びを１つの繰返し単位として基材の長手方向に繰返し並べて配置されている。繰返し単位における３色のインク層の並べ方の順序は各色の転写順序にしたがって適宜決められる。繰返し単位にはブラックのインク層を加えてもよい。
【００４９】
多色またはフルカラーの印像を形成するためのカラー感熱転写記録材料の他の実施態様のものは、第１の基材上にイエローの感熱転写性インク層を設けた第１の感熱転写記録材料、第２の基材上にマゼンタの感熱転写性インク層を設けた第２の感熱転写記録材料、およびさらに第３の基材上にシアンの感熱転写性インク層を設けた第３の感熱転写記録材料、ならびに要すればさらに第４の基材上にブラックの感熱転写性インク層を設けた第４の感熱転写記録材料のセットからなるものである。
【００５０】
本発明の感熱転写記録材料を用いて印像を形成するには、感熱転写記録材料のインク層を被転写体と重ね合せ、インク層に像状に熱エネルギーを与える。熱エネルギーを与える熱源としてはサーマルヘッドが一般的であるが、レーザー光、赤外線フラッシュ、熱ペンなど公知のものがいずれも使用できる。
【００５１】
被転写体がシート状物でない立体形状の場合、その表面が曲面である場合などにおいては、熱エネルギーの適用が容易な点から、レーザー光による熱転写が有利である。
【００５２】
本発明の前記カラー画像形成用感熱転写記録材料を用いる多色またはフルカラーの画像の形成は、通常熱転写プリンタで多色のカラー画像の分解色信号、すなわちイエロー信号、マゼンタ信号、シアン信号にしたがって、イエローインクドット、マゼンタインクドット、シアンインクドットをそれぞれ所定の順序で順次重ね転写して受像体上にイエローの分解画像、マゼンタの分解画像、シアンの分解画像を形成することによって行なうことができる。イエローインクドット、マゼンタインクドット、シアンインクドットの転写順序は任意に選択できる。通常の多色またはフルカラー画像の場合は３色の色信号にしたがって３色の分解画像が形成されるが、２色の色信号しかない場合は対応する２色の分解画像が形成される。
【００５３】
かくして、（Ａ）イエロー、マゼンタおよびシアンのうちの少なくとも２種の減法混色により色が発現される領域、または（Ｂ）前記（Ａ）の領域と、イエロー、マゼンタおよびシアンのうちの少なくとも１種からなる単色の領域との組合せからなる領域を含む多色のカラー画像が得られる。ここで、イエローインクドットとマゼンタインクドットの重ね合せ部分でレッド色が、イエローインクドットとシアンインクドットの重ね合せ部分でグリーン色が、マゼンタインクドットとシアンインクドットの重ね合せ部分でブルー色が、イエローインクドットとマゼンタインクドットとシアンインクドットの重ね合せ部分でブラック色が呈せられる。
【００５４】
前記においてはブラック色をイエローインクドットとマゼンタインクドットとシアンインクドットの重ね合せで得ているが、３色のインクドットを使用せずに、ブラックインクドットのみでブラック色を得るようにしてもよい。
【００５５】
なおブラックインクドットをイエローインクドット、マゼンタインクドット、シアンインクドットの少なくとも１種の上にまたは少なくとも２種が重ね合わされた上に重ね合せて、ブラック色を呈するようにしてもよい。
【００５６】
本発明の感熱転写記録材料は、前記のごとく耐熱性のすぐれた印像を与えるので、１５０℃以上の温度で加熱処理を受ける被転写体に印像を形成するのに好適に使用される。被転写体の受ける加熱処理の温度が高すぎると、ビヒクル成分が分解し、印像としての形態が消失される傾向にあるので、被転写体の受ける加熱処理の温度は２８０℃程度以下であるのが好ましい。
【００５７】
本発明の感熱転写記録材料を用いて印像を形成する場合、目的とする被転写体に直接印像を形成してもよいが、予めシート状の被転写体（受像体）に印像を形成したのち、この受像体を目的とする被転写体に耐熱性接着剤などの適宜の手段で貼付してもよい。
【００５８】
前記シート状の受像体としては、各種の耐熱性シート状物が使用できるが、特開平８−２１３１号公報に開示されているものが好ましく使用される。このものは、基材の片面に、白色顔料と有機バインダーを必須成分とする受像層が設けられ、他面に耐熱性粘着層が設けられた受像体であって、前記有機バインダーがフェノキシ樹脂、またはフェノキシ樹脂と飽和ポリエステル樹脂とからなるものである。その他、ポリイミドなどの耐熱性樹脂のシート状物、ガラス繊維やセラミック繊維の布状物、これに耐熱性樹脂を塗布あるいは含浸させたもの、ガラスやセラミックスのシート状物、金属のシート状物などがあげられる。
【００５９】
本発明の感熱転写記録材料を用いて被転写体上に形成された印像は熱処理を施すことによって耐熱性、耐溶剤、耐擦過性が大幅に向上される。
【００６０】
熱処理は、印像を１５０〜２５０℃の雰囲気中で、１５〜６０分間加熱することによって行なうことができる。このような熱処理によって、エポキシ樹脂が架橋を起し、そのため堅牢度が向上するものと推定されている。
【００６１】
プリント配線板や半導体など後工程で前記熱処理と同等な加熱処理を受ける物品に施される印像の場合は、前記熱処理を施す必要はとくにない。
【００６２】
本発明の感熱転写記録材料は、耐熱性、耐溶剤性のすぐれた印像を与えるので、被転写体が、プリント配線板など製造工程において、半導体など検査工程において、１５０〜２８０℃程度の高温で加熱処理を受けるものに印像を形成するのにとくに好適に使用される。
【００６３】
【実施例】
つぎに実施例をあげて本発明を説明する。
【００６４】
実施例１〜４および比較例
厚さ５μｍのポリエチレンテレフタレートフィルムの片面にシリコーン樹脂からなる塗布量０．２５ｇ／ｍ2のスティック防止層を形成し、その反対側に表１に示されるインク塗工液を塗布し、乾燥して、塗布量２ｇ／ｍ2の感熱転写性インク層を形成して感熱転写記録材料を得た。
【００６５】
乾燥後の前記各インクについて耐熱性を評価した。
【００６６】
［耐熱性］
乾燥後の各インクを約１０ｍｇ電子天秤で秤量し、熱オーブン中で２５０℃で１時間加熱処理したのち重量を測定し、次式で示されるインク残分率（％）を求め、耐熱性を評価した。
【００６７】
インク残分率（％）＝（加熱処理後の重量／加熱処理前の重量）×１００
さらに前記各感熱転写記録材料を用い、熱転写方式バーコードプリンタ（（株）テック製Ｂ−３０）で下記受像体上にバーコードのパターンを下記の条件下で印像し、得られた印像について、転写性、耐溶剤性、耐擦過性を評価した。結果を表２に示す。
【００６８】
＜印字条件＞
印加エネルギー：２２．６ｍＪ／ｍｍ2 
印字速度：２インチ／秒
プラテン圧：強（前記プリンタでの設定値）
印字パターン：バーコードパターン
【００６９】
＜受像体＞
銀ネーマ（（株）リンテック製受像体、アルミニウム蒸着ポリエチレンテレフタレートフィルムのアルミニウム蒸着層側に粘着層を形成した構成のもの）
【００７０】
［転写性］
銀ネーマ上に得られた印像についてＲＪＳ  ＥＮＴＥＲＰＲＩＳＥＳ，ＩＮＣ製のバーコード読取機（コーダスキャンＩＩ）による読取り判定を行なった。バーコード読取機の判定基準はつぎのとおりである。
【００７１】
Ａ：読み取れる。
Ｂ：一部読み取れない場合がある。
Ｃ：読み取り不可。
【００７２】
［耐溶剤性］
銀ネーマ上に得られた印像について下記に示す条件で摩擦試験を行い、試験後の印像について下記基準で評価した。
【００７３】
試験機：アトラス  エレクトリック  デバイス社製
Ａ．Ａ．Ｔ．Ｃ．Ｃ．クロックメータモデルＣＭ−１
摩擦材：綿布（各種溶剤含浸）
圧  力：５００ｇ／ｃｍ2
回  数：５０回往復
Ａ：印像が全くとれない。
Ｂ：印像がほとんどとれない。
Ｃ：印像が少しとれる。
Ｄ：印像がかなりとれる。
【００７４】
［耐擦過性］
銀ネーマ上に得られた印像について下記に示す条件で摩擦試験を行い、試験後の印像について、前記耐溶剤性試験の場合と同じ基準で評価した。
【００７５】
試験機：（株）安田精機製作所製ラブテスター
摩擦材：ダンボール
圧  力：２５０ｇ／ｃｍ2
回  数：３００回往復
【００７６】
【表１】
0003729598.tif 000003
【００７７】
【表２】
0003729598.tif 000004
【００７８】
【発明の効果】
本発明の感熱転写記録材料を用いるときは、転写性が良好で鮮明な印像が得られ、かつ得られた印像は耐熱性、耐溶剤性および耐擦過性が良好である。